(57)【特許請求の範囲】
【請求項１】
a）構成要素Aとしての、30〜99.799989重量％の、少なくとも2個のアルケニル基またはアルキニル基を含む少なくとも1種類の直鎖状または分岐状のポリオルガノシロキサン；
b）構成要素Bとしての、0.1〜30重量％の、少なくとも3個のSi-H基を含む少なくとも1種類の直鎖状または分岐状のポリオルガノシロキサン；
c）構成要素Cとしての、0.000001〜1重量％の、少なくとも1種類のヒドロシリル化触媒；
d）構成要素Dとしての、0.00001〜5重量％の、群D1およびD2から選択される少なくとも1種類の阻害剤または調節剤（moderator）であって、該群D2から選択される少なくとも1種類の阻害剤または調節剤を含む、阻害剤または調節剤：
D1：少なくとも1個のアルキニル基および少なくとも1個の水酸基を有する有機化合物；
D2：少なくとも2個のアルケニル基を含む、1〜5個のSi原子を有する非環状または環状のオルガノシロキサン類；
e）構成要素Eとしての、0.2〜5重量％の、少なくとも1種類の鉄ドープした発熱性二酸化チタンであって、鉄含量が0.1〜10重量％である、鉄ドープした発熱性二酸化チタン；
f）構成要素Fとしての、0〜69.799989重量％の、2個の末端Si-H基または1個の末端Si-H基および1個の末端アルケニル基を含む1種類または複数種類の直鎖状または分岐状のポリオルガノシロキサン類；
g）構成要素Gとしての、0〜69.799989重量％の、1種類または複数種類の他の直鎖状または分岐状のポリオルガノシロキサン類；
h）構成要素Hとしての、0〜10重量％の、1種類または複数種類の添加物
を含み、構成要素A〜Hの全体が100重量％を示す、組成物。
【請求項２】
34〜99.799989重量％の構成要素A、0〜65.799989重量％の構成要素F、および0〜65.799989重量％の構成要素Gを含むことを特徴とする、請求項1記載の組成物。
【請求項３】
34〜99.799989重量％の構成要素A、0重量％の構成要素F、0重量％の構成要素G、および0重量％の構成要素Hを含むことを特徴とする、請求項1または2記載の組成物。
【請求項４】
構成要素A、B、C、D、およびEからなり、構成要素A〜Eの全体が100重量％を示すことを特徴とする、請求項2または3記載の組成物。
【請求項５】
構成要素Aとして、一般式（IV）
0006389523.tif 000011
の少なくとも1種類の直鎖状ポリオルガノシロキサンであって、
式中、R8は、C1-C6-アルキルから独立して選択され；かつ、nは、6〜1000の数である、
少なくとも1種類の直鎖状ポリオルガノシロキサンを含むことを特徴とする、請求項1〜4のいずれか一項記載の組成物。
【請求項６】
構成要素Bとして、少なくとも3個のSi-H基を含む少なくとも1種類の直鎖状ポリジメチルシロキサンを含む、請求項1〜5のいずれか一項記載の組成物であって、該ポリジメチルシロキサンのSi-H含量が、4〜8 mmol/gであることを特徴とする、前記組成物。
【請求項７】
ヒドロシリル化触媒が、白金-1,3-ジビニル-1,1,3,3-テトラメチルジシロキサン錯体（カールシュテット錯体）、白金-1,3-ジアリル-1,1,3,3-テトラメチルジシロキサン錯体、白金-1,3-ジビニル-1,3-ジメチル-1,3-ジフェニルジシロキサン錯体、白金-1,1,3,3-テトラフェニルジシロキサン錯体、および白金-1,3,5,7-テトラメチル-1,3,5,7-テトラビニルシクロテトラシロキサン錯体からなる群より選択されることを特徴とする、請求項1〜6のいずれか一項記載の組成物。
【請求項８】
群D1が、一般式（I）
0006389523.tif 000012
のアルキノールであって、
式中、R1、R2、およびR3は、H、C1-C6-アルキル、および置換もしくは非置換のC3-C6-シクロアルキルから相互に独立して選択されるか；または、R1は、H、C1-C6-アルキル、および置換もしくは非置換のC3-C6-シクロアルキルから選択され、かつ、R2、R3は、互いに結合して、1個または複数のC1-C3-アルキル基による置換を有し得る3〜8員環を形成する、
アルキノールからなることを特徴とする、請求項1〜7のいずれか一項記載の組成物。
【請求項９】
群D2が、オルガノシロキサン類であるテトラメチルジビニルシロキサン、トリメチルトリビニルシクロトリシロキサン、およびテトラメチルテトラビニルシクロテトラシロキサンからなることを特徴とする、請求項1〜8のいずれか一項記載の組成物。
【請求項１０】
構成要素Dとして、群D1から選択される少なくとも1種類の阻害剤または調節剤、および群D2から選択される少なくとも1種類の阻害剤または調節剤を含むことを特徴とする、請求項1〜9のいずれか一項記載の組成物。
【請求項１１】
鉄ドープした発熱性二酸化チタンの酸化鉄含量が、1〜3重量％であることを特徴とする、請求項1〜10のいずれか一項記載の組成物。
【請求項１２】
構成要素Fが、一般式（II）
0006389523.tif 000013
の1種類または複数種類のポリオルガノシロキサン類であって、
式中、R4は、C1-C6-アルキルから独立して選択され；R5は、HおよびC2-C6-アルケニルから選択され；かつ、mは、1〜400の数字である、
1種類または複数種類のポリオルガノシロキサン類であることを特徴とする、請求項1、2、または5〜11のいずれか一項記載の組成物。
【請求項１３】
構成要素Gが、一般式（III）
0006389523.tif 000014
の1種類または複数種類のポリオルガノシロキサン類であって、
式中、R6は、C1-C6-アルキルから独立して選択され；R7は、C1-C6-アルキルから独立して選択され；かつ、pは、1〜2000の数である、
1種類または複数種類のポリオルガノシロキサン類であることを特徴とする、請求項1、2、または5〜12のいずれか一項記載の組成物。
【請求項１４】
電気的または電子的部品または装置への保護コーティング用組成物である、請求項1〜13のいずれか1項記載の組成物。
【請求項１５】
a）請求項1〜13のいずれか一項記載の組成物の提供の工程；
b）電気的または電子的部品または装置への該組成物の適用の工程；および
c）該適用された組成物を硬化し、それにより保護コーティングを形成する工程
を含む、電気的または電子的部品または装置への保護コーティングの適用のためのプロセス。
【請求項１６】
請求項15記載のプロセスを介して得ることができる、電気的または電子的部品または装置上の保護コーティング。
【請求項１７】
それに適用された請求項16記載の保護コーティングを有する、電気的または電子的部品。
【請求項１８】
それに適用された請求項16記載の保護コーティングを有する、電気的または電子的装置。
【発明の詳細な説明】
【技術分野】
【０００１】
本発明は、ポリオルガノシロキサン類、ヒドロシリル化触媒、阻害剤または調節剤（moderator）、およびドープした発熱性二酸化チタンを含む組成物、電気的または電子的部品または装置への保護コーティングの適用のためのこれらの使用、ならびにまた、保護コーティング自体に関する。
【背景技術】
【０００２】
アルケニル基を含有するポリオルガノシロキサン類、例えば、ビニル基末端ポリジメチルシロキサン類を含み、ポリオルガノヒドロシロキサン類を含み、かつヒドロシリル化触媒の使用と相互リンクされている、シリコーンゲルが存在することは、長く公知である。
【０００３】
しかしながら、150℃を上回る温度で、これらのシリコーンゲルは酸化的分解に供され、メチル基を含有するシロキサンポリマーの場合は、一酸化炭素およびホルムアルデヒドを含むガスの放出をもたらす。
【０００４】
米国特許第5,571,853号（特許文献1）は、低い弾性率を有し、かつそれにもかかわらず良好な可撓性を有する、電気的および電子的部品の保護のためのシリコーンゲルを記載している。その文書において記載されているシリコーンゲルは、ビニル基末端ポリジメチルシロキサン、非官能化ジメチルシロキサン、オルガノヒドロポリシロキサン、およびヒドロシリル化触媒を含む。
【０００５】
米国特許第7,829,648号（特許文献2）は、ブリードしない、低い弾性率を有する軟性シリコーンゲルを記載している。これは、アルケニル基を含有するポリシロキサン、オルガノヒドロポリシロキサン、および白金触媒を含む。
【０００６】
高温での酸化的分解の抑制により、ガス放出が低減されたシリコーンゲルは、これまで知られていない。
【０００７】
従って、いかなる結果として生じる有害なガス状分解産物の遊離も伴わない、150℃を顕著に上回る温度での使用に適しているシリコーンゲル製剤を提供することが、本発明の目的である。
【先行技術文献】
【特許文献】
【０００８】
【特許文献１】米国特許第5,571,853号
【特許文献２】米国特許第7,829,648号
【発明の概要】
【０００９】
本発明の目的は、
a）構成要素Aとしての、30〜99.799989重量％の、少なくとも2個のアルケニル基またはアルキニル基を含む少なくとも1種類の直鎖状または分岐状のポリオルガノシロキサン；
b）構成要素Bとしての、0.1〜30重量％の、少なくとも3個のSi-H基を含む少なくとも1種類の直鎖状または分岐状のポリオルガノシロキサン；
c）構成要素Cとしての、0.000001〜1重量％の、少なくとも1種類のヒドロシリル化触媒；
d）構成要素Dとしての、0.00001〜5重量％の、群D1およびD2から選択される少なくとも1種類の阻害剤または調節剤：
D1：少なくとも1個のアルキニル基および少なくとも1個の水酸基を有する有機化合物；
D2：少なくとも2個のアルケニル基を含む、1〜5個のSi原子を有する非環状または環状のオルガノシロキサン類；
e）構成要素Eとしての、0.1〜30重量％の、少なくとも1種類のドープした発熱性二酸化チタン、
f）構成要素Fとしての、0〜69.799989重量％の、2個の末端Si-H基または1個の末端Si-H基および1個の末端アルケニル基を含む1種類または複数種類の直鎖状または分岐状のポリオルガノシロキサン類；
g）構成要素Gとしての、0〜69.799989重量％の、1種類または複数種類の他の直鎖状または分岐状のポリオルガノシロキサン類；
h）構成要素Hとしての、0〜10重量％の、1種類または複数種類の添加物
を含み、構成要素A〜Hの全体が100重量％を示す、組成物により達成される。
【００１０】
驚くべきことに、ゲルまたはコーティングを生じるように硬化させることができるオルガノシロキサン製剤への、ドープした発熱性二酸化チタン、特に鉄ドープした発熱性二酸化チタンの添加は、オルガノポリシロキサンの酸化的分解を抑制し、従ってガス状分解産物の放出を低減させることが見出された。
【００１１】
驚くべきことに、構成要素Eは、ガス状分解産物の遊離を抑制するが、ガス状分解産物の遊離は、構成要素Eの含量の増加とともに増加することもまた、ここで見出された。従って、構成要素Eの含量を低く保つことが有利である。対照的に、ドープしていない発熱性二酸化チタンを構成要素Eの代わりに使用した場合、分解阻害効果は、ポリオルガノシロキサンに添加されたその量とともに増大する。
【００１２】
ポリオルガノシロキサン混合物の酸化的分解の抑制、およびそれによるガス状分解産物の遊離の抑制を、150℃を顕著に上回る温度での保存中の、シリコーン表面の硬化の増大の測定を介して判定した。これは、ポリオルガノシロキサン混合物の酸化的分解が、ポリオルガノシロキサン混合物よりも高い硬度を有する無機二酸化ケイ素の産生を結果としてもたらすために、可能である。
[本発明1001]
a）構成要素Aとしての、30〜99.799989重量％の、少なくとも2個のアルケニル基またはアルキニル基を含む少なくとも1種類の直鎖状または分岐状のポリオルガノシロキサン；
b）構成要素Bとしての、0.1〜30重量％の、少なくとも3個のSi-H基を含む少なくとも1種類の直鎖状または分岐状のポリオルガノシロキサン；
c）構成要素Cとしての、0.000001〜1重量％の、少なくとも1種類のヒドロシリル化触媒；
d）構成要素Dとしての、0.00001〜5重量％の、群D1およびD2から選択される少なくとも1種類の阻害剤または調節剤（moderator）：
D1：少なくとも1個のアルキニル基および少なくとも1個の水酸基を有する有機化合物；
D2：少なくとも2個のアルケニル基を含む、1〜5個のSi原子を有する非環状または環状のオルガノシロキサン類；
e）構成要素Eとしての、0.1〜30重量％の、少なくとも1種類のドープした発熱性二酸化チタン；
f）構成要素Fとしての、0〜69.799989重量％の、2個の末端Si-H基または1個の末端Si-H基および1個の末端アルケニル基を含む1種類または複数種類の直鎖状または分岐状のポリオルガノシロキサン類；
g）構成要素Gとしての、0〜69.799989重量％の、1種類または複数種類の他の直鎖状または分岐状のポリオルガノシロキサン類；
h）構成要素Hとしての、0〜10重量％の、1種類または複数種類の添加物
を含み、構成要素A〜Hの全体が100重量％を示す、組成物。
[本発明1002]
34〜99.799989重量％の構成要素A、0〜65.799989重量％の構成要素F、および0〜65.799989重量％の構成要素Gを含むことを特徴とする、本発明1001の組成物。
[本発明1003]
34〜99.799989重量％の構成要素A、0重量％の構成要素F、0重量％の構成要素G、および0重量％の構成要素Hを含むことを特徴とする、本発明1001または1002の組成物。
[本発明1004]
構成要素A、B、C、D、およびEからなり、構成要素A〜Eの全体が100重量％を示すことを特徴とする、本発明1002または1003の組成物。
[本発明1005]
構成要素Aとして、一般式（IV）
0006389523.tif 000002
の少なくとも1種類の直鎖状ポリオルガノシロキサンであって、
式中、R8は、C1-C6-アルキルから独立して選択され；かつ、nは、6〜1000の数である、
少なくとも1種類の直鎖状ポリオルガノシロキサンを含むことを特徴とする、本発明1001〜1004のいずれかの組成物。
[本発明1006]
構成要素Bとして、少なくとも3個のSi-H基を含む少なくとも1種類の直鎖状ポリジメチルシロキサンを含む、本発明1001〜1005のいずれかの組成物であって、該ポリジメチルシロキサンのSi-H含量が、4〜8 mmol/gであることを特徴とする、前記組成物。
[本発明1007]
ヒドロシリル化触媒が、白金-1,3-ジビニル-1,1,3,3-テトラメチルジシロキサン錯体（カールシュテット錯体）、白金-1,3-ジアリル-1,1,3,3-テトラメチルジシロキサン錯体、白金-1,3-ジビニル-1,3-ジメチル-1,3-ジフェニルジシロキサン錯体、白金-1,1,3,3-テトラフェニルジシロキサン錯体、および白金-1,3,5,7-テトラメチル-1,3,5,7-テトラビニルシクロテトラシロキサン錯体からなる群より選択されることを特徴とする、本発明1001〜1006のいずれかの組成物。
[本発明1008]
群D1が、一般式（I）
0006389523.tif 000003
のアルキノールであって、
式中、R1、R2、およびR3は、H、C1-C6-アルキル、および置換もしくは非置換のC3-C6-シクロアルキルから相互に独立して選択されるか；または、R1は、H、C1-C6-アルキル、および置換もしくは非置換のC3-C6-シクロアルキルから選択され、かつ、R2、R3は、互いに結合して、1個または複数のC1-C3-アルキル基による置換を有し得る3〜8員環を形成する、
アルキノールからなることを特徴とする、本発明1001〜1007のいずれかの組成物。
[本発明1009]
群D2が、オルガノシロキサン類であるテトラメチルジビニルシロキサン、トリメチルトリビニルシクロトリシロキサン、およびテトラメチルテトラビニルシクロテトラシロキサンからなることを特徴とする、本発明1001〜1008のいずれかの組成物。
[本発明1010]
構成要素Dとして、群D1から選択される少なくとも1種類の阻害剤または調節剤、および群D2から選択される少なくとも1種類の阻害剤または調節剤を含むことを特徴とする、本発明1001〜1009のいずれかの組成物。
[本発明1011]
構成要素Eとして、少なくとも1種類の鉄ドープした発熱性二酸化チタンを含むことを特徴とする、本発明1001〜1010のいずれかの組成物。
[本発明1012]
鉄ドープした発熱性二酸化チタンの酸化鉄含量が、1〜3重量％であることを特徴とする、本発明1011の組成物。
[本発明1013]
構成要素Fが、一般式（II）
0006389523.tif 000004
の1種類または複数種類のポリオルガノシロキサン類であって、
式中、R4は、C1-C6-アルキルから独立して選択され；R5は、HおよびC2-C6-アルケニルから選択され；かつ、mは、1〜400の数字である、
1種類または複数種類のポリオルガノシロキサン類であることを特徴とする、本発明1001、1002、または1005〜1012のいずれかの組成物。
[本発明1014]
構成要素Gが、一般式（III）
0006389523.tif 000005
の1種類または複数種類のポリオルガノシロキサン類であって、
式中、R6は、C1-C6-アルキルから独立して選択され；R7は、C1-C6-アルキルから独立して選択され；かつ、pは、1〜2000の数である、
1種類または複数種類のポリオルガノシロキサン類であることを特徴とする、本発明1001、1002、または1005〜1013のいずれかの組成物。
[本発明1015]
a）本発明1001〜1014のいずれかの組成物の提供の工程；
b）電気的または電子的部品または装置への該組成物の適用の工程；および
c）該適用された組成物を硬化し、それにより保護コーティングを形成する工程
を含む、電気的または電子的部品または装置への保護コーティングの適用のためのプロセス。
[本発明1016]
電気的または電子的部品または装置への保護コーティングの適用のための、本発明1001〜1014のいずれかの組成物の使用。
[本発明1017]
本発明1015のプロセスを介して得ることができる、電気的または電子的部品または装置上の保護コーティング。
[本発明1018]
それに適用された本発明1017の保護コーティングを有する、電気的または電子的部品または装置。
【図面の簡単な説明】
【００１３】
【図１】206℃での保存中の、本発明の実施例1および比較実施例1における質量の損失を、保存時間に対してプロットしている図である。
【図２】206℃での保存中の、本発明の実施例1および比較実施例2における貫入深さを、保存時間に対してプロットしている図である。
【図３】206℃での保存中の、本発明の実施例1〜3における貫入深さを、保存時間に対してプロットしている図である。
【発明を実施するための形態】
【００１４】
一つの好ましい態様において、本発明の組成物は、
a）50〜99.69899重量％の構成要素A；
b）0.2〜15重量％の構成要素B；
c）0.00001〜1重量％の構成要素C；
d）0.001〜3重量％の構成要素D；
e）0.1〜10重量％の構成要素E；
f）0〜49.69899重量％の構成要素F；
g）0〜49.69899重量％の構成要素G；
h）0〜10重量％の構成要素H
を含み、構成要素A〜Hの全体は、100重量％を示す。
【００１５】
一つの特に好ましい態様において、本発明の組成物は、
a）80〜99.5899重量％の構成要素A；
b）0.2〜10重量％の構成要素B；
c）0.0001〜0.5重量％の構成要素C；
d）0.01〜2重量％の構成要素D；
e）0.2〜5重量％の構成要素E；
f）0〜19.5899重量％の構成要素F；
g）0〜19.5899重量％の構成要素G；
h）0〜10重量％の構成要素H
を含み、構成要素A〜Hの全体は、100重量％を示す。
【００１６】
一つの好ましい態様において、本発明の組成物は、34〜99.799989重量％の構成要素A、0〜65.799989重量％の構成要素F、および0〜65.799989重量％の構成要素Gを含む。
【００１７】
一つの特に好ましい態様において、本発明の組成物は、34〜99.799989重量％の構成要素A、0重量％の構成要素F、0重量％の構成要素G、および0重量％の構成要素Hを含む。
【００１８】
一つの特に好ましい態様において、本発明の組成物は、構成要素A、B、C、D、およびEからなり、構成要素A〜Eの全体は、100重量％を示す。
【００１９】
一つの具体的に好ましい態様において、本発明の組成物は、
a）34〜99.799989重量％の構成要素A；
b）0.1〜30重量％の構成要素B；
c）0.000001〜1重量％の構成要素C；
d）0.00001〜5重量％の構成要素D；
e）0.1〜30重量％の構成要素E；
f）0〜65.799989重量％の構成要素F、とりわけ0重量％の構成要素F；
g）0〜65.799989重量％の構成要素G、とりわけ0重量％の構成要素G；
h）0〜10重量％の構成要素H、とりわけ0重量％の構成要素H
を含み、構成要素A〜Hの全体は、100重量％を示す。
【００２０】
さらに特に好ましい態様において、本発明の組成物は、
a）71〜99.69899重量％の構成要素A；
b）0.2〜15重量％の構成要素B；
c）0.00001〜1重量％の構成要素C；
d）0.001〜3重量％の構成要素D；
e）0.1〜10重量％の構成要素E；
f）0〜28.69899重量％の構成要素F、とりわけ0重量％の構成要素F；
g）0〜28.69899重量％の構成要素G、とりわけ0重量％の構成要素G；
h）0〜10重量％の構成要素H、とりわけ0重量％の構成要素H
を含み、構成要素A〜Hの全体は、100重量％を示す。
【００２１】
非常に特に好ましい態様において、本発明の組成物は、
a）82.5〜99.5899重量％の構成要素A；
b）0.2〜10重量％の構成要素B；
c）0.0001〜0.5重量％の構成要素C；
d）0.01〜2重量％の構成要素D；
e）0.2〜5重量％の構成要素E；
f）0〜17.0899重量％の構成要素F、とりわけ0重量％の構成要素F；
g）0〜17.0899重量％の構成要素G、とりわけ0重量％の構成要素G；
h）0〜10重量％の構成要素H、とりわけ0重量％の構成要素H
を含み、構成要素A〜Hの全体は、100重量％を示す。
【００２２】
一つの具体的態様において、本発明の組成物は、
a）85.5〜99.4899重量％の構成要素A；
b）0.2〜10重量％の構成要素B；
c）0.0001〜0.5重量％の構成要素C；
d）0.01〜2重量％の構成要素D；
e）0.3〜2重量％の構成要素E；
f）0〜13.9899重量％の構成要素F、とりわけ0重量％の構成要素F；
g）0〜13.9899重量％の構成要素G、とりわけ0重量％の構成要素G；
h）0〜10重量％の構成要素H、とりわけ0重量％の構成要素H
を含み、構成要素A〜Hの全体は、100重量％を示す。
【００２３】
別の具体的態様において、本発明の組成物は、
a）92.5〜99.4899重量％の構成要素A；
b）0.2〜3重量％の構成要素B；
c）0.0001〜0.5重量％の構成要素C；
d）0.01〜2重量％の構成要素D；
e）0.3〜2重量％の構成要素E；
f）0〜6.9899重量％の構成要素F、とりわけ0重量％の構成要素F；
g）0〜6.9899重量％の構成要素G、とりわけ0重量％の構成要素G；
h）0〜10重量％の構成要素H、とりわけ0重量％の構成要素H
を含み、構成要素A〜Hの全体は、100重量％を示す。
【００２４】
別の態様において、本発明の組成物は、
a）30〜99.798989重量％の構成要素A；
b）0.1〜30重量％の構成要素B；
c）0.000001〜1重量％の構成要素C；
d）0.00001〜5重量％の構成要素D；
e）0.1〜30重量％の構成要素E；
f）0.001〜69.799989重量％の構成要素F；
g）0〜69.798989重量％の構成要素G；
h）0〜10重量％の構成要素H
を含み、構成要素A〜Hの全体は、100重量％を示す。
【００２５】
別の態様において、本発明の組成物は、
a）30〜99.798989重量％の構成要素A；
b）0.1〜30重量％の構成要素B；
c）0.000001〜1重量％の構成要素C；
d）0.00001〜5重量％の構成要素D；
e）0.1〜30重量％の構成要素E；
f）0〜69.798989重量％の構成要素F；
g）0.001〜69.799989重量％の構成要素G；
h）0〜10重量％の構成要素H
を含み、構成要素A〜Hの全体は、100重量％を示す。
【００２６】
別の態様において、本発明の組成物は、
a）30〜99.797989重量％の構成要素A；
b）0.1〜30重量％の構成要素B；
c）0.000001〜1重量％の構成要素C；
d）0.00001〜5重量％の構成要素D；
e）0.1〜30重量％の構成要素E；
f）0.001〜69.798989重量％の構成要素F；
g）0.001〜69.798989重量％の構成要素G；
h）0〜10重量％の構成要素H
を含み、構成要素A〜Hの全体は、100重量％を示す。
【００２７】
本発明の組成物は、構成要素Aとして、少なくとも2個のアルケニル基またはアルキニル基を含む、少なくとも1種類の直鎖状または分岐状のポリオルガノシロキサンを含む。
【００２８】
本発明の組成物は、構成要素Aとして、少なくとも2個のアルケニル基を含む、少なくとも1種類の直鎖状ポリオルガノシロキサンを含むことが、好ましい。アルケニル基は、好ましくはビニル基、特に好ましくは末端ビニル基である。
【００２９】
一つの好ましい態様において、本発明の組成物は、構成要素Aとして、一般式（IV）
0006389523.tif 000006
の少なくとも1種類の直鎖状ポリオルガノシロキサンであって、
式中、R8は、C1-C6-アルキルから独立して選択され；かつ、nは、6〜1000の数である、
少なくとも1種類の直鎖状ポリオルガノシロキサンを含む。
【００３０】
一つの特に好ましい態様において、本発明の組成物は、構成要素Aとして、一般式（IV）の少なくとも1種類の直鎖状ポリオルガノシロキサンであって、式中、R8は、メチルであり、かつ、nは、6〜1000の数である、少なくとも1種類の直鎖状ポリオルガノシロキサンを含む。
【００３１】
本発明の目的で、「C1-C6-アルキル」という表現は、以下の群のアルキル基を意味する：メチル、エチル、n-プロピル、イソプロピル、n-ブチル、イソブチル、sec-ブチル、tert-ブチル、n-ペンチル、3-メチルブチル、2-メチルブチル、1-メチルブチル、1-エチルプロピル、n-ヘキシル、4-メチルペンチル、3-メチルペンチル、2-メチルペンチル、1-メチルペンチル、2-エチルブチル、1-エチルブチル、1,1-ジメチルブチル、1,2-ジメチルブチル、1,3-ジメチルブチル、2,2-ジメチルブチル、2,3-ジメチルブチル、3,3-ジメチルブチル、1,1,2-トリメチルプロピル、1,2,2-トリメチルプロピル、1-エチル-1-メチルプロピル、1-エチル-2-メチルプロピル。
【００３２】
構成要素Aのポリオルガノシロキサンの粘度は、概して1〜500 000 mPa・s、好ましくは100〜100 000 mPa・s、特に好ましくは100〜10 000 mPa・sである。
【００３３】
本発明の組成物は、30〜99.799989重量％、好ましくは50〜99.69899重量％、特に好ましくは80〜99.5899重量％の構成要素Aを含む。
【００３４】
一つの具体的態様において、本発明の組成物は、好ましくは34〜99.799989重量％、特に71〜99.69899重量％、非常に特に82.5〜99.5899重量％の構成要素Aを含む。
【００３５】
本発明の組成物は、構成要素Bとして、少なくとも3個のSi-H基を含む少なくとも1種類の直鎖状または分岐状のポリオルガノシロキサンを含む。
【００３６】
本発明の組成物は、構成要素Bとして、少なくとも3個のSi-H基を含む少なくとも1種類の直鎖状ポリオルガノシロキサンを含むことが、好ましい。
【００３７】
本発明の組成物は、構成要素Bとして、少なくとも3個のSi-H基を含む少なくとも1種類の直鎖状ポリジメチルシロキサンを含むことが、特に好ましい。
【００３８】
構成要素BのポリオルガノシロキサンのSi-H含量は、概して0.5〜20 mmol/g、好ましくは1〜10 mmol/g、特に好ましくは1〜8 mmol/g、とりわけ4〜8 mmol/gである。
【００３９】
本発明の組成物は、構成要素Bとして、少なくとも3個のSi-H基を含む少なくとも1種類の直鎖状ポリジメチルシロキサンを含み、該ポリジメチルシロキサンのSi-H含量は、4〜8 mmol/gであることが、非常に特に好ましい。
【００４０】
構成要素Bのポリオルガノシロキサンの粘度は、概して1〜10 000 mPa・s、好ましくは1〜1000 mPa・s、特に好ましくは5〜100 mPa・sである。
【００４１】
本発明の組成物は、0.1〜30重量％、好ましくは0.2〜15重量％、特に好ましくは0.2〜10重量％の構成要素Bを含む。
【００４２】
本発明の組成物は、構成要素Cとして、少なくとも1種類のヒドロシリル化触媒を含む。
【００４３】
本発明の組成物は、構成要素Cとして、白金族金属ベースのヒドロシリル化触媒を含むことが、好ましい。本発明の目的で、「白金族金属」という表現は、ルテニウム、ロジウム、パラジウム、オスミウム、イリジウム、および白金の金属を意味する。白金ベースのヒドロシリル化触媒が、好ましい。さらに好ましいヒドロシリル化触媒は、白金-アルケニルシロキサン錯体である。白金-1,3-ジビニル-1,1,3,3-テトラメチルジシロキサン錯体（カールシュテット錯体）、白金-1,3-ジアリル-1,1,3,3-テトラメチル-ジシロキサン錯体、白金-1,3-ジビニル-1,3-ジメチル-1,3-ジフェニルジシロキサン錯体、白金-1,1,3,3-テトラフェニルジシロキサン錯体、および白金-1,3,5,7-テトラメチル-1,3,5,7-テトラビニルシクロテトラシロキサン錯体からなる群より選択されるヒドロシリル化触媒が、とりわけ好ましい。ヒドロシリル化触媒は、白金-1,3-ジビニル-1,1,3,3-テトラメチルジシロキサン錯体（カールシュテット錯体）であることが、非常に特に好ましい。
【００４４】
本発明の組成物は、0.000001〜1重量％、好ましくは0.00001〜1重量％、特に好ましくは0.0001〜0.5重量％の構成要素Cを含む。
【００４５】
本発明の組成物は、構成要素Dとして、群D1およびD2から選択される少なくとも1種類の阻害剤または調節剤を含む：
D1：少なくとも1個のアルキニル基および少なくとも1個の水酸基を有する有機化合物；
D2：少なくとも2個のアルケニル基を含む、1〜5個のSi原子を有する非環状または環状のオルガノシロキサン類。
【００４６】
群D1由来の化合物は、好ましくは3〜18個のC原子、特に好ましくは4〜16個のC原子、非常に特に好ましくは4〜12個のC原子を有する。
【００４７】
群D1は、正確に1個のアルキニル基および正確に1個の水酸基を有する有機化合物からなることが、好ましい。
【００４８】
群D1は、正確に1個の末端アルキニル基および正確に1個の水酸基を有する有機化合物からなることが、特に好ましい。
【００４９】
別の特定の態様において、群D1は、一般式（I）
0006389523.tif 000007
のアルキノールであって、
式中、R1、R2、およびR3は、H、C1-C6-アルキル、および置換もしくは非置換のC3-C6-シクロアルキルから相互に独立して選択されるか；または、R1は、H、C1-C6-アルキル、および置換もしくは非置換のC3-C6-シクロアルキルから選択され、かつ、R2、R3は、互いに結合して、1個または複数のC1-C3-アルキル基による置換を有し得る3〜8員環を形成する、
アルキノールからなる。
【００５０】
本発明の目的で、「C3-C6-シクロアルキル」という表現は、以下の群のシクロアルキル基を意味する：シクロプロピル、シクロブチル、シクロペンチル、シクロヘキシル。
【００５１】
一つの態様において、C3-C6-シクロアルキルは、非置換であるか、または、1個もしくは複数のC1-C3-アルキル基による置換を有する。
【００５２】
群D1は、一般式（I）のアルキノールであって、式中、R1、R2、およびR3は、H、C1-C6-アルキル、および置換または非置換のC3-C6-シクロアルキルから相互に独立して選択される、アルキノールからなることが、好ましい。
【００５３】
群D1は、一般式（I）のアルキノールであって、式中、R1はHであり、R2はメチルであり、かつ、R3は、C1-C6-アルキルから選択される、アルキノールからなることが、特に好ましい。
【００５４】
群D1は、アルキノール類である2-メチル-3-ブチン-2-オール、および3,5-ジメチル-1-ヘキシン-3-オール、とりわけ、アルキノールである3,5-ジメチル-1-ヘキシン-3-オールからなることが、非常に特に好ましい。
【００５５】
群D2は、少なくとも2個のアルケニル基を含む、2〜4個のSi原子を有する非環状または環状のオルガノシロキサン類からなることが、好ましい。
【００５６】
群D2は、オルガノシロキサン類であるテトラメチルジビニルシロキサン、トリメチルトリビニルシクロトリシロキサン、およびテトラメチルテトラビニルシクロテトラシロキサンからなることが、特に好ましい。
【００５７】
群D2は、オルガノシロキサン類であるテトラメチルジビニルシロキサン、およびテトラメチルテトラビニルシクロテトラシロキサン、とりわけ、オルガノシロキサンであるテトラメチルジビニルシロキサンからなることが、非常に特に好ましい。
【００５８】
化合物テトラメチルジビニルシロキサン、トリメチルトリビニルシクロトリシロキサン、およびテトラメチルテトラビニルシクロテトラシロキサンを、下記に示す：
0006389523.tif 000008
。
【００５９】
一つの態様において、本発明の組成物は、構成要素Dとして、群D1およびD2から選択される正確に1種類の阻害剤または調節剤を含む。
【００６０】
一つの態様において、本発明の組成物は、構成要素Dとして、群D2由来の阻害剤または調節剤を含まない。
【００６１】
別の態様において、本発明の組成物は、構成要素Dとして、正確に1種類の阻害剤または調節剤を含み、これは、群D1から選択される阻害剤または調節剤である。
【００６２】
一つの態様において、本発明の組成物は、構成要素Dとして、群D1由来の阻害剤または調節剤を含まない。
【００６３】
別の態様において、本発明の組成物は、構成要素Dとして、正確に1種類の阻害剤または調節剤を含み、これは、群D2から選択される阻害剤または調節剤である。
【００６４】
一つの好ましい態様において、本発明の組成物は、構成要素Dとして、群D1およびD2から選択される少なくとも2種類の阻害剤または調節剤を含む。
【００６５】
別の好ましい態様において、本発明の組成物は、構成要素Dとして、群D1およびD2から選択される正確に2種類の阻害剤または調節剤を含む。
【００６６】
一つの特に好ましい態様において、本発明の組成物は、構成要素Dとして、群D1から選択される少なくとも1種類の阻害剤または調節剤、および群D2から選択される少なくとも1種類の阻害剤または調節剤を含む。
【００６７】
群D1から選択される少なくとも1種類の阻害剤または調節剤の重量部の合計の、群D2から選択される少なくとも1種類の阻害剤または調節剤の重量部の合計に対する比は、1:1〜1:50の範囲、特に1:5〜1:20の範囲、非常に特に1:10〜1:15の範囲であることが、好ましい。
【００６８】
別の特に好ましい態様において、本発明の組成物は、構成要素Dとして、群D1から選択される正確に1種類の阻害剤または調節剤、および群D2から選択される正確に1種類の阻害剤または調節剤を含む。
【００６９】
群D1から選択される阻害剤または調節剤の、群D2から選択される阻害剤または調節剤に対する重量比は、1:1〜1:50の範囲、特に1:5〜1:20の範囲、非常に特に1:10〜1:15の範囲であることが、好ましい。
【００７０】
本発明の組成物は、0.00001〜5重量％、好ましくは0.001〜3重量％、特に好ましくは0.01〜2重量％の構成要素Dを含む。
【００７１】
触媒の活性は、構成要素Dの濃度を介して制御することができる。
【００７２】
本発明の組成物は、構成要素Eとして、少なくとも1種類のドープした発熱性二酸化チタンを含む。
【００７３】
「発熱性二酸化チタン」という表現は、当業者に公知である。発熱性二酸化チタンは、例として、四塩化チタンの火炎加水分解によって製造することができる。市販されている発熱性二酸化チタンの例は、EvonikのAEROXIDE（登録商標）TiO2 P 25である。
【００７４】
「ドープした発熱性二酸化チタン」という表現は、当業者に公知である。ドープした発熱性二酸化チタンは、例として、四塩化チタンおよび（ドーピングに従って）別の塩化物の火炎加水分解によって製造することができる。例として、鉄ドープした発熱性二酸化チタンの製造のために、他の塩化物として三塩化鉄を使用することが可能である。市販されている鉄ドープした発熱性二酸化チタンの例は、EvonikのAEROXIDE（登録商標）TiO2 PF 2である。
【００７５】
一つの好ましい態様において、本発明の組成物は、構成要素Eとして、鉄ドープした発熱性二酸化チタン、アルミニウムドープした発熱性二酸化チタン、セリウムドープした発熱性二酸化チタン、およびジルコニウムドープした発熱性二酸化チタンからなる群より選択される、少なくとも1種類のドープした発熱性二酸化チタンを含む。
【００７６】
一つの特に好ましい態様において、本発明の組成物は、構成要素Eとして、少なくとも1種類の鉄ドープした発熱性二酸化チタンを含む。
【００７７】
鉄ドープした発熱性二酸化チタンは、例として、四塩化チタンおよび三塩化鉄の火炎加水分解によって製造することができる。
【００７８】
鉄ドープした発熱性二酸化チタンにおける鉄のチタンに対する重量比は、好ましくは0.0001〜0.1の範囲、特に好ましくは0.001〜0.1の範囲、非常に特に好ましくは0.01〜0.05の範囲である。
【００７９】
一つの好ましい態様において、鉄ドープした発熱性二酸化チタンの鉄含量は、0.01〜10重量％、特に0.1〜10重量％、非常に特に1〜5重量％、とりわけ1〜2重量％である。
【００８０】
別の好ましい態様において、鉄ドープした発熱性二酸化チタンの酸化鉄含量は、0.01〜10重量％、特に0.1〜10重量％、非常に特に1〜5重量％、とりわけ1〜3重量％である。
【００８１】
構成要素Eのドープした、好ましくは鉄ドープした発熱性二酸化チタンの比表面積（BET法によって決定される）は、概して30〜400 m2/g、好ましくは30〜200 m2/g、特に好ましくは35〜100 m2/g、非常に特に好ましくは35〜80 m2/gである。
【００８２】
構成要素Eのドープした、好ましくは鉄ドープした発熱性二酸化チタンの平均粒子サイズは、概して10〜300 nm、好ましくは10〜200 nm、特に好ましくは10〜100 nm、非常に特に好ましくは10〜50 nmである。
【００８３】
構成要素Eのドープした、好ましくは鉄ドープした発熱性二酸化チタンの充填密度（DIN EN ISO 787/11に従って決定される）は、概して10〜500 g/l、好ましくは30〜200 g/l、特に好ましくは50〜150 g/l、非常に特に好ましくは80〜120 g/lである。
【００８４】
本発明の組成物は、0.1〜30重量％、好ましくは0.1〜10重量％、特に好ましくは0.2〜5重量％の構成要素Eを含む。
【００８５】
一つの具体的態様において、本発明の組成物は、0.3〜2重量％の構成要素Eを含む。
【００８６】
本発明の組成物は、構成要素Fとして、2個の末端Si-H基、または1個の末端Si-H基および1個の末端アルケニル基を含む、1種類または複数種類の直鎖状または分岐状のポリオルガノシロキサン類を任意で含む。
【００８７】
構成要素Fは、2個の末端Si-H基、または1個の末端Si-H基および1個の末端アルケニル基を含む、1種類または複数種類の直鎖状ポリオルガノシロキサン類であることが、好ましい。
【００８８】
一つの好ましい態様において、構成要素Fは、一般式（II）
0006389523.tif 000009
の1種類または複数種類のポリオルガノシロキサン類であって、
式中、R4は、C1-C6-アルキルから独立して選択され；R5は、HおよびC2-C6-アルケニルから選択され；かつ、mは、1〜400の数である、
1種類または複数種類のポリオルガノシロキサン類である。
【００８９】
R4は、好ましくはメチルである。R5は、好ましくはHまたはビニルである。mは、好ましくは2〜400の数である。
【００９０】
一つの特に好ましい態様において、構成要素Fは、一般式（II）の1種類または複数種類のポリオルガノシロキサン類であって、式中、R4は、メチルであり、R5は、Hまたはビニルであり、かつ、mは、2〜400の数である、1種類または複数種類のポリオルガノシロキサン類である。
【００９１】
本発明の目的で、「C2-C6-アルケニル」という表現は、以下の群のアルケニル基を意味する：ビニル、アリル、メタリル、1-メチルアリル、ホモアリル、シス-ブタ-2-エニル、トランス-ブタ-2-エニル、シス-ペンタ-1-エニル、トランス-ペンタ-1-エニル、シス-ペンタ-2-エニル、トランス-ペンタ-2-エニル、シス-ペンタ-3-エニル、トランス-ペンタ-3-エニル、シス-1-メチルブタ-1-エニル、トランス-1-メチルブタ-1-エニル、シス-2-メチルブタ-1-エニル、トランス-2-メチルブタ-1-エニル、シス-3-メチルブタ-1-エニル、トランス-3-メチルブタ-1-エニル、シス-1-メチルブタ-2-エニル、トランス-1-メチルブタ-2-エニル、シス-2-メチルブタ-2-エニル、トランス-2-メチルブタ-2-エニル、3-メチルブタ-2-エニル、1-メチルブタ-3-エニル、2-メチルブタ-3-エニル、3-メチルブタ-3-エニル、シス-1-エチルプロパ-1-エニル、トランス-1-エチルプロパ-1-エニル、1-エチルプロパ-2-エニル、シス-ヘキサ-1-エニル、トランス-ヘキサ-1-エニル、シス-ヘキサ-2-エニル、トランス-ヘキサ-2-エニル、シス-ヘキサ-3-エニル、トランス-ヘキサ-3-エニル、シス-ヘキサ-4-エニル、トランス-ヘキサ-4-エニル、ヘキサ-5-エニル、シス-1-メチルペンタ-1-エニル、トランス-1-メチルペンタ-1-エニル、シス-2-メチルペンタ-1-エニル、トランス-2-メチルペンタ-1-エニル、シス-3-メチルペンタ-1-エニル、トランス-3-メチルペンタ-1-エニル、シス-4-メチルペンタ-1-エニル、トランス-4-メチルペンタ-1-エニル、シス-1-メチルペンタ-2-エニル、トランス-1-メチルペンタ-2-エニル、シス-2-メチルペンタ-2-エニル、トランス-2-メチルペンタ-2-エニル、シス-3-メチルペンタ-2-エニル、トランス-3-メチルペンタ-2-エニル、シス-4-メチルペンタ-2-エニル、トランス-4-メチルペンタ-2-エニル、シス-1-メチルペンタ-3-エニル、トランス-1-メチルペンタ-3-エニル、シス-2-メチルペンタ-3-エニル、トランス-2-メチルペンタ-3-エニル、シス-3-メチルペンタ-3-エニル、トランス-3-メチルペンタ-3-エニル、4-メチルペンタ-3-エニル、1-メチルペンタ-4-エニル、2-メチルペンタ-4-エニル、3-メチルペンタ-4-エニル、4-メチルペンタ-4-エニル、シス-1,2-ジメチルブタ-1-エニル、トランス-1,2-ジメチルブタ-1-エニル、シス-1,3-ジメチルブタ-1-エニル、トランス-1,3-ジメチルブタ-1-エニル、シス-3,3-ジメチルブタ-1-エニル、トランス-3,3-ジメチルブタ-1-エニル、シス-1,1-ジメチルブタ-2-エニル、トランス-1,1-ジメチルブタ-2-エニル、シス-1,2-ジメチルブタ-2-エニル、トランス-1,2-ジメチルブタ-2-エニル、シス-1,3-ジメチルブタ-2-エニル、トランス-1,3-ジメチルブタ-2-エニル、シス-2,3-ジメチルブタ-2-エニル、トランス-2,3-ジメチルブタ-2-エニル、1,1-ジメチルブタ-3-エニル、1,2-ジメチルブタ-3-エニル、1,3-ジメチルブタ-3-エニル、2,2-ジメチルブタ-3-エニル、2,3-ジメチルブタ-3-エニル。
【００９２】
構成要素Fのポリオルガノシロキサンの粘度は、概して1〜10 000 mPa・s、好ましくは10〜1000 mPa・s、特に好ましくは10〜50 mPa・sである。
【００９３】
本発明の組成物は、0〜69.799989重量％、好ましくは0〜49.69899重量％、特に好ましくは0〜19.5899重量％の構成要素Fを含む。
【００９４】
一つの具体的態様において、本発明の組成物は、好ましくは0〜65.799989重量％、特に0〜28.69899重量％、非常に特に0〜17.0899重量％の構成要素Fを含む。
【００９５】
一つの態様において、本発明の組成物は、0重量％の構成要素Fを含む。
【００９６】
本発明の組成物は、構成要素Gとして、1種類または複数種類の他の直鎖状または分岐状のポリオルガノシロキサン類を任意で含む。
【００９７】
構成要素Gは、1種類または複数種類の直鎖状ポリオルガノシロキサン類であることが、好ましい。
【００９８】
構成要素Gは、1種類または複数種類の直鎖状ポリオルガノシロキサン類であることが、特に好ましい。
【００９９】
一つの好ましい態様において、構成要素Gは、一般式（III）
0006389523.tif 000010
の1種類または複数種類のポリオルガノシロキサン類であって、
式中、R6は、C1-C6-アルキルから独立して選択され；R7は、C1-C6-アルキルから独立して選択され；かつ、pは、1〜2000の数である、
1種類または複数種類のポリオルガノシロキサン類である。
【０１００】
R6は、好ましくはメチルである。R7は、好ましくはメチルである。pは、好ましくは10〜1000の数、とりわけ10〜900の数である。
【０１０１】
一つの特に好ましい態様において、構成要素Gは、一般式（II）の1種類または複数種類のポリオルガノシロキサン類であって、式中、R6は、メチルであり、R7は、メチルであり、かつ、pは、10〜900の数である、1種類または複数種類のポリオルガノシロキサン類である。
【０１０２】
構成要素Gのポリオルガノシロキサンの粘度は、概して1〜100 000 mPa・s、好ましくは10〜10 000 mPa・sである。
【０１０３】
本発明の組成物は、0〜69.799989重量％、好ましくは0〜49.69899重量％、特に好ましくは0〜19.5899重量％の構成要素Gを含む。
【０１０４】
一つの具体的態様において、本発明の組成物は、好ましくは0〜65.799989重量％、特に0〜28.69899重量％、非常に特に0〜17.0899重量％の構成要素Gを含む。
【０１０５】
一つの態様において、本発明の組成物は、0重量％の構成要素Gを含む。
【０１０６】
本発明の組成物は、構成要素Hとして、1種類または複数種類の添加物を任意で含む。
【０１０７】
構成要素Hの添加物は、とりわけ従来の添加物である。
【０１０８】
構成要素Hは、色素、染料、接着促進剤、難燃剤、UV安定剤、およびUV蛍光マーカーからなる群より選択される1種類または複数種類の添加物であることが、好ましい。
【０１０９】
本発明の組成物は、0〜10重量％、好ましくは0〜10重量％、特に好ましくは0〜10重量％の構成要素Hを含む。
【０１１０】
一つの態様において、本発明の組成物は、0重量％の構成要素Hを含む。
【０１１１】
本発明の組成物における、Si-H基のSi-アルケニル基に対するモル比は、好ましくは0.3〜5の範囲、特に好ましくは0.3〜2、非常に特に好ましくは0.3〜1.5の範囲である。
【０１１２】
本発明の組成物のせん断粘度は、概して、10 s-1のせん断速度でせいぜい100 000 mPa・sである。本発明の組成物のせん断粘度は、10 s-1のせん断速度でせいぜい10 000 mPa・sであることが、好ましい。
【０１１３】
本発明の目的で、「粘度」という用語は常に、動的粘度（η）を意味し、その単位は、N・s・m-2＝Pa・sまたはmN・s・m-2＝mPa・sである。
【０１１４】
「せん断粘度」という表現は、「粘度」という用語と同じものを意味する。「せん断粘度」という表現は、とりわけ、述べられる粘度が特定のせん断速度に基づく際に、「粘度」という用語の代わりに使用される。従ってこれは、粘度が、せん断速度の関数として変化することを示すよう単に意図される。
【０１１５】
粘度は、当業者に公知である多種多様の方法によって、測定することができる。例として、動的粘度を、毛細管粘度計、落球粘度計、または回転レオメータの助けを借りて測定することができる。粘度測定の包括的な記載は、Meichsner, G./Mezger, T.G./Schroder, J. (1997) Lackeigenschaften messen und steuern [Measurement and control of properties of coating materials], in Zorll, U. (ed.), Rheometrie [Rheometry] (pp. 50-81). Hanover: Vincenzにおいて見出される。別の方法で明白に述べられない限り、本出願において言及される粘度は、振動／回転レオメータ（Anton PaarのMCR-302）において測定された。
【０１１６】
別の方法で明白に述べられない限り、本出願において列挙されるすべての粘度は、室温（23℃）に基づく。
【０１１７】
保存中の本発明の組成物の安定性のさらなる改善を達成するために、構成要素A〜E、および、適切な場合、F〜Hを、2種類の部分的混合物に分割することが可能であり、構成要素Cを、構成要素Bを添加したものとは異なる部分的混合物に添加し、かつ、適切な場合、構成要素Fを添加する。2種類の部分的混合物を、例として、その使用前に互いに簡単に混合することができる。
【０１１８】
本発明はまた、電気的または電子的部品または装置への保護コーティングの適用のためのプロセスであって、
a）本発明に従う組成物の提供の工程；
b）電気的または電子的部品または装置への該組成物の適用の工程；および
c）該適用された組成物を硬化し、それにより保護コーティングを形成する工程
を含むプロセスも提供する。
【０１１９】
工程b）における適用は、概して、当業者に公知である従来の方法を介して達成される。これらの方法の例は、真空鋳造および他の鋳造法である。
【０１２０】
工程c）における硬化は、室温で行われることができる。工程c）における硬化は、加熱によって達成されることが、好ましい。
【０１２１】
硬化が加熱によって達成される場合、これは概して、当業者に公知である従来の方法によって達成される。例えば、オーブンまたは電磁放射線を使用することが可能である。
【０１２２】
適用された組成物は、室温〜250℃、特に室温〜150℃の温度で硬化されることが、好ましい。
【０１２３】
本発明のプロセスによって適用される保護コーティングの層の厚さは、概して0.01〜30 cm、好ましくは0.1〜30 cmである。
【０１２４】
本発明のプロセスは、とりわけ、150℃以上の温度に対して長期曝露される電気的または電子的部品または装置への保護コーティングの適用に適している。
【０１２５】
とりわけ、本発明のプロセスはまた、とりわけ、自動車セクターおよび電力工学セクターにおける、IGBT（絶縁ゲートバイポーラトランジスタ）、制御モジュール、回路基板、および半導体への保護コーティングの適用に適している。本発明のプロセスはまた、高電圧応用のために使用することもできる。
【０１２６】
本発明はさらに、電気的または電子的部品または装置への保護コーティングの適用のための、本発明の組成物の使用を提供する。
【０１２７】
本発明はまた、本発明のプロセスを介して得ることができる、電気的または電子的部品または装置上の保護コーティングも提供する。
【０１２８】
本発明はさらに、それに適用された、本発明の保護コーティングまたは本発明のプロセスを介して得ることができる保護コーティングを有する、電気的または電子的部品または装置を提供する。
【０１２９】
下記の実施例は、本発明のさらなる説明を提供する。
【実施例】
【０１３０】
下記に列挙する混合物のすべては、アルミニウム皿に入れ、120℃に72時間加熱して、完全な架橋を達成した。皿をその後、対流式オーブンにおいて206℃で保存した。ガス放出を、保存時間中にここでモニタリングした。この目的を達成するために、貫入硬度および／または質量の損失を、間隔をおいて測定した。
【０１３１】
貫入硬度は、DIN EN ISO 2137に従ってPNR10 Petrotest装置で測定した。貫入ヘッドは、1/4スケールのコーンである。
【０１３２】
Hanse EvonikのポリマーVS 2000を、本発明の実施例および比較実施例において構成要素Aとして使用した。これは、両方の末端にビニル基を有する直鎖状ポリジメチルシロキサンである。
【０１３３】
BRB International B.V.の架橋剤1595H7を、本発明の実施例および比較実施例において構成要素Bとして使用した。これは、7 mmol/g のSi-H含量を有する直鎖状ポリジメチルシロキサンである。
【０１３４】
本発明の実施例1〜3は、構成要素Eとして、鉄ドープした発熱性二酸化チタンであるEvonikのAEROXIDE（登録商標）TiO2 PF 2を使用した。
【０１３５】
比較実施例1
1985.42重量部の、粘度2000 mPa・sを有するジビニルポリジメチルシロキサン（構成要素A）、13.5重量部の、7 mmol/gのSi-H含量を有するポリジメチルシロキサン（構成要素B）、0.08重量部の、3,5-ジメチル-1-ヘキシン-3-オール（構成要素D）、および1重量部の、カールシュテット錯体（構成要素C）の1,2-ジビニルテトラメチルジシロキサン（構成要素D）における1％溶液の混合物を、徹底的に混合した。混合物をその後、206℃で72時間架橋させた。質量の損失を、206℃での保存中に測定した。
【０１３６】
本発明の実施例1
1985.42重量部の、粘度2000 mPa・sを有するジビニルポリジメチルシロキサン（構成要素A）、13.5重量部の、7 mmol/gのSi-H含量を有するポリジメチルシロキサン（構成要素B）、0.08重量部の、3,5-ジメチル-1-ヘキシン-3-オール（構成要素D）、1重量部の、カールシュテット錯体（構成要素C）の1,2-ジビニルテトラメチルジシロキサン（構成要素D）における1％溶液、および10重量部の、鉄ドープした発熱性二酸化チタン（構成要素E）の混合物を、徹底的に混合した。混合物をその後、206℃で72時間架橋させた。貫入硬度および質量の損失を、206℃での保存中に測定した。
【０１３７】
図1は、206℃での保存中の、本発明の実施例1および比較実施例1の質量の損失の％（縦軸）を、保存時間の日（横軸）に対してプロットしている。時点xでの質量の損失は、時点0、すなわち、206℃での保存が始まる時点の質量に基づき、以下として算出している：
（時点xでの）質量の損失の％＝｛［（時点0での）質量−（時点xでの）質量］／（時点0での）質量｝・100。
【０１３８】
図1から、本発明の実施例1における質量の損失は、比較実施例1におけるものより顕著に小さいこと、すなわち、鉄ドープした発熱性二酸化チタンの使用が、質量の損失を顕著に低減させることが分かる。
【０１３９】
比較実施例2
1985.42重量部の、粘度2000 mPa・sを有するジビニルポリジメチルシロキサン（構成要素A）、13.5重量部の、7 mmol/gのSi-H含量を有するポリジメチルシロキサン（構成要素B）、0.08重量部の、3,5-ジメチル-1-ヘキシン-3-オール（構成要素D）、1重量部の、カールシュテット錯体（構成要素C）の1,2-ジビニルテトラメチルジシロキサン（構成要素D）における1％溶液、および10重量部の、ドープしていない発熱性二酸化チタンの混合物を、徹底的に混合した。混合物をその後、206℃で72時間架橋させた。貫入硬度を、206℃での保存中に測定した。
【０１４０】
図2は、206℃での保存中の、本発明の実施例1および比較実施例2の貫入深さのmm（縦軸）を、保存時間の時間（横軸）に対してプロットしている。
【０１４１】
図2から、鉄ドープした発熱性二酸化チタンは、貫入硬度の増大を阻止することにおいてドープしていない発熱性二酸化チタンよりも有効であることをが分かる。
【０１４２】
本発明の実施例2
1985.42重量部の、粘度2000 mPa・sを有するジビニルポリジメチルシロキサン（構成要素A）、13.5重量部の、7 mmol/gのSi-H含量を有するポリジメチルシロキサン（構成要素B）、0.08重量部の、3,5-ジメチル-1-ヘキシン-3-オール（構成要素D）、1重量部の、カールシュテット錯体（構成要素C）の1,2-ジビニルテトラメチルジシロキサン（構成要素D）における1％溶液、および20重量部の、鉄ドープした発熱性二酸化チタン（構成要素E）の混合物を、徹底的に混合した。混合物をその後、206℃で72時間架橋させた。貫入硬度を、206℃での保存中に測定した。
【０１４３】
本発明の実施例3
1985.42重量部の、粘度2000 mPa・sを有するジビニルポリジメチルシロキサン（構成要素A）、13.5重量部の、7 mmol/gのSi-H含量を有するポリジメチルシロキサン（構成要素B）、0.08重量部の、3,5-ジメチル-1-ヘキシン-3-オール（構成要素D）、1重量部の、カールシュテット錯体（構成要素C）の1,2-ジビニルテトラメチルジシロキサン（構成要素D）における1％溶液、および30重量部の、鉄ドープした発熱性二酸化チタン（構成要素E）の混合物を、徹底的に混合した。混合物をその後、206℃で72時間架橋させた。貫入硬度を、206℃での保存中に測定した。
【０１４４】
図3は、206℃での保存中の、本発明の実施例1〜3の貫入深さのmm（縦軸）を、保存時間の時間（横軸）に対してプロットしている。
【０１４５】
図3から、鉄ドープした発熱性二酸化チタンには理想的な濃度があることが分かる。これを超過すると、酸化的分解が増大し、硬度が増大する。この挙動は、驚くべきことであり、予見可能ではなかった。
【図１】
0006389523.tif 000015
【図２】
0006389523.tif 000016
【図３】
0006389523.tif 000017